(57)【特許請求の範囲】
【請求項１】
第１及び第２の主面を有する樹脂製の窓板本体と、
前記窓板本体の前記第１の主面を覆うように設けられている透明導電膜とを備え、
前記透明導電膜が表面に形成されているガラスシートと、
前記透明導電膜と前記窓板本体とを粘着または接着している粘接着剤層とをさらに備える、自動車用窓板。
【請求項２】
前記粘接着剤層の熱伝導率は、前記窓板本体の熱伝導率よりも低い、請求項１に記載の自動車用窓板。
【請求項３】
前記ガラスシートの肉厚は、５０μｍ〜１００μｍの範囲内である、請求項１または２に記載の自動車用窓板。
【請求項４】
前記窓板本体の前記第２の主面を覆うように設けられている別の透明導電膜をさらに備える、請求項１〜３のいずれか一項に記載の自動車用窓板。
【請求項５】
第１及び第２の主面を有する樹脂製の窓板本体を備える自動車用窓板の前記窓板本体の前記第１の主面上に粘着または接着されて使用される自動車用窓板の結露抑制機構であって、
ガラスシートと、
前記ガラスシートの一方の表面上に形成されている透明導電膜と、
前記透明導電膜の上に形成されている粘接着剤層とを備える、自動車用窓板の結露抑制機構。
【発明の詳細な説明】
【技術分野】
【０００１】
本発明は、自動車用窓板及び自動車用窓板の結露抑制機構に関する。特に、本発明は、樹脂製の窓板本体を備える自動車用窓板及び自動車用窓板の結露抑制機構に関する。
【背景技術】
【０００２】
従来、自動車用窓板としては、ガラス板が広く使用されている。しかしながら、ガラス板は、比重が大きいため、自動車用ガラス窓板を用いた場合、自動車の軽量化が困難になる傾向がある。このため、近年、ガラス板よりも軽量である樹脂板を自動車用ガラス窓板として用いることが検討されている（例えば、下記の特許文献１，２等）。
【先行技術文献】
【特許文献】
【０００３】
【特許文献１】特開平７−１４９８７６号公報
【特許文献２】特許第３９７１１３９号公報
【発明の概要】
【発明が解決しようとする課題】
【０００４】
しかしながら、樹脂製の自動車用窓板は、ガラス製の自動車用ガラス窓板と比べて、耐熱性が低い。このため、従来の自動車用窓板のように、熱線を窓板表面に配置することにより自動車用窓板の結露を抑制しようとすると、樹脂製の自動車用窓板が変性してしまう場合があるという問題がある。具体的には、樹脂製の自動車用窓板が変色したり、変形したりする場合がある。
【０００５】
本発明は、かかる点に鑑みてなされたものであり、樹脂製の窓板本体を有する自動車用窓板であって、効果的に結露を抑制することができると共に、耐久性の高い自動車用窓板を提供することにある。
【課題を解決するための手段】
【０００６】
本発明に係る自動車用窓板は、第１及び第２の主面を有する樹脂製の窓板本体と、窓板本体の第１の主面を覆うように設けられている透明導電膜とを備えている。
【０００７】
例えば、樹脂製の窓板本体の表面に、複数の熱線を等間隔に配置した場合、窓板本体の表面の隣接する熱線間の部分の温度も上昇させる必要があるため、熱線を高い温度にまで加熱する必要がある。例えば、窓板本体の表面全体を３０℃以上にする必要がある場合は、熱線を３０℃よりもかなり高い温度にまで加熱する必要がある。従って、樹脂製の窓板本体の表面に複数の熱線を等間隔に配置した場合は、窓板本体の表面の熱線の下に位置する部分が高温になる。その結果、樹脂製の窓板本体が変性してしまう場合がある。
【０００８】
それに対して、本発明では、上述の通り、透明導電膜が窓板本体の第１の主面を覆うように設けられている。このため、透明導電膜に通電して透明導電膜を発熱させることにより、自動車用窓板の全体が加熱され、窓板本体の一部の温度が高くなりすぎることがない。従って、窓板本体が熱変性し難い。すなわち、本発明の自動車用窓板は、軽量であり、効果的に結露を抑制でき、かつ、高い耐久性を有する。
【０００９】
なお、本発明において、「透明導電膜」は、４００ｎｍ〜７００ｎｍの可視波長域における平均光透過率が、８５％以上である導電膜のことをいう。
【００１０】
本発明において、自動車用窓板は、一方の表面上に透明導電膜が形成されているガラスシートと、透明導電膜と窓板本体とを粘着または接着している粘接着剤層とをさらに備えていることが好ましい。
【００１１】
この場合、透明導電膜と窓板本体との間に粘接着剤層が介在しているため、透明導電膜の熱が窓板本体に伝わり難くなる。このため、窓板本体の温度上昇を効果的に抑制することができる。従って、窓板本体の熱変性をより効果的に抑制することができる。
【００１２】
粘接着剤層の熱伝導率は、窓板本体の熱伝導率よりも低いことが好ましい。
【００１３】
この場合、透明導電膜の熱が窓板本体により伝わり難くなる。このため、窓板本体の温度上昇をより効果的に抑制することができる。従って、窓板本体の熱変性をさらに効果的に抑制することができる。
【００１４】
また、この場合は、透明導電膜の熱が窓板本体側に伝達しにくく、透明導電膜の熱は、効率的にガラスシートに伝達する。このため、ガラスシートが迅速に加熱される。従って、高い結露抑制機能を実現することができる。
【００１５】
また、ガラスシートの加熱に要する熱量を小さくすることができる。従って、結露抑制のエネルギー効率を向上することができる。
【００１６】
さらに、ガラスシートを設けることにより、表面硬度、耐薬品性、ガスバリア性、耐摩耗性、表面平滑性等を向上することができる。
【００１７】
なお、本発明において、「粘接着剤層」とは、粘着または接着する層、もしくは、粘着または接着している層を意味する。すなわち、粘接着剤層には、粘着剤を含み粘着する層、粘着剤を含み粘着している層、接着剤を含み接着する層、又は接着剤を含み接着している層が含まれるものとする。
【００１８】
本発明において、ガラスシートの膜厚は、５０μｍ〜１００μｍの範囲内であることが好ましい。ガラスシートの膜厚が薄すぎると、十分に優れた耐久性が得られなくなる場合がある。一方、ガラスシートの膜厚が厚すぎると、ガラスシートの温度上昇速度が低くなり、十分に高い結露抑制機能が得られなくなる場合がある。また、ガラスシートの膜厚が厚すぎると、ガラスシートを加熱するために要するエネルギーが高くなるため、エネルギー効率が低くなる場合がある。
【００１９】
本発明において、自動車用窓板は、窓板本体の第２の主面を覆うように設けられている別の透明導電膜をさらに備えていることが好ましい。
【００２０】
この場合、自動車用窓板の両面において、結露を効果的に抑制することができる。
【００２１】
本発明に係る結露抑制機構は、第１及び第２の主面を有する樹脂製の窓板本体を備える自動車用窓板の窓板本体の第１の主面上に粘着または接着されて使用される自動車用窓板の結露抑制機構である。本発明に係る結露抑制機構は、ガラスシートと、ガラスシートの一方の表面上に形成されている透明導電膜と、透明導電膜の上に形成されている粘接着剤層とを備えている。
【００２２】
本発明の結露抑制機構を用いることにより、樹脂製の窓板本体の熱変性を抑制しつつ、効果的に結露を抑制することができる。また、自動車用窓板の表面硬度、耐薬品性、ガスバリア性、耐摩耗性、表面平滑性等を向上することができる。
【発明の効果】
【００２３】
本発明によれば、樹脂製の窓板本体を有する自動車用窓板であって、効果的に結露を抑制することができると共に、耐久性の高い自動車用窓板を提供することができる。
【図面の簡単な説明】
【００２４】
【図１】第１の実施形態に係る自動車用窓板の略図的断面図である。
【図２】図１の方向ＩＩから視た自動車用窓板の略図的平面図である。
【図３】第２の実施形態に係る自動車用窓板の略図的断面図である。
【図４】第３の実施形態に係る自動車用窓板の略図的断面図である。
【図５】第４の実施形態に係る自動車用窓板の略図的断面図である。
【発明を実施するための形態】
【００２５】
（第１の実施形態）
以下、本発明を実施した好ましい形態について、図１に示す自動車用窓板１を例に挙げて説明する。但し、自動車用窓板１は、単なる例示である。本発明に係る自動車用窓板は、自動車用窓板１に何ら限定されない。
【００２６】
図１は、第１の実施形態に係る自動車用窓板の略図的断面図である。図２は、図１の方向ＩＩから視た自動車用窓板の略図的平面図である。
【００２７】
図１及び図２に示すように、自動車用窓板１は、樹脂製の窓板本体１０と、結露抑制機構２０とを備えている。
【００２８】
窓板本体１０は、透光性を有する樹脂組成物からなるものである限りにおいて特に限定されない。窓板本体１０は、例えば、ポリカーボネート、アクリル系樹脂、ポリイミドなどの各種樹脂により形成することができる。また、窓板本体１０は、上記各種樹脂に、耐熱性などを向上するためのフィラーや、剛性向上のためのガラスファイバーなどを添加した樹脂組成物からなるものであってもよい。
【００２９】
窓板本体１０の厚みは、窓板本体１０の材質や、所望の機械的強度などに応じて適宜設定することができ、例えば、１ｍｍ〜４ｍｍ程度とすることができる。
【００３０】
窓板本体１０は、第１及び第２の主面１０ａ、１０ｂを有する。自動車用窓板１は、第１の主面１０ａが車内側となるように自動車に取り付けられてもよいし、第２の主面１０ｂが車内側となるように自動車に取り付けられてもよい。
【００３１】
窓板本体１０の第１の主面１０ａの上には、結露抑制機構２０が設けられている。この結露抑制機構２０は、自動車用窓板１の結露を抑制するための機構である。
【００３２】
結露抑制機構２０は、ガラスシート２１を備えている。ガラスシート２１の材質は、特に限定されない。ガラスシート２１は、例えば、珪酸塩系ガラスや、硼酸塩系ガラス、リン酸塩系ガラスなどにより形成することができる。なかでも、ガラスシート２１は、外気と接触するため、耐候性の高い珪酸塩系ガラスなどからなることが好ましい。ここで、珪酸塩系ガラスとは、例えば、アルミノ珪酸塩系ガラス、ホウ珪酸塩系ガラス、アルカリ石灰珪酸塩系ガラス等のように、酸化珪素を主成分とするガラスを指す。
【００３３】
ガラスシート２１の肉厚は、特に限定されないが、本実施形態では、５０μｍ〜１００μｍの範囲内である。
【００３４】
ガラスシート２１は、第１及び第２の表面２１ａ、２１ｂを有する。ガラスシート２１は、第１の表面２１ａが、窓板本体１０の第１の主面１０ａと対向するように配置されている。
【００３５】
ガラスシート２１の第１の表面２１ａの上には、透明導電膜２２が形成されている。この透明導電膜２２は、窓板本体１０の第１の主面１０ａを覆うように設けられている。
【００３６】
透明導電膜２２は、例えば、適宜の透明導電性酸化物（ＴＣＯ：Ｔｒａｎｓｐａｒｅｎｔ  Ｃｏｎｄｕｃｔｉｖｅ  Ｏｘｉｄｅ）により形成することができる。ＴＣＯの具体例としては、例えば、インジウムスズ酸化物（ＩＴＯ：Ｉｎｄｉｕｍ  Ｔｉｎ  Ｏｘｉｄｅ）、ＡＺＯ（ＺｎＯ：Ａｌ２Ｏ３）、インジウムチタン酸化物（ＩＴｉＯ：Ｉｎｄｉｕｍ  Ｔｉｔａｎｉｕｍ  Ｏｘｉｄｅ）、インジウム亜鉛酸化物（ＩＺＯ：Ｉｎｄｉｕｍ  Ｚｉｎｃ  Ｏｘｉｄｅ）、ＺｎＯ、ＳｎＯ等が挙げられる。なかでも、透明導電膜２２は、ＩＴＯにより形成されていることが好ましい。ＩＴＯは、他の透明導電膜と比較して、透明性、導電性、安定性、加工性、入手性等に優れるためである。
【００３７】
透明導電膜２２の膜厚は、特に限定されず、透明導電膜２２の材質や、所望のシート抵抗などに応じて適宜設定することができる。透明導電膜２２の膜厚は、例えば、５０ｎｍ〜２００ｎｍ程度とすることができる。
【００３８】
透明導電膜２２のシート抵抗は、例えば、１５〜５０Ω／□程度とすることができる。
【００３９】
本実施形態では、透明導電膜２２は、矩形状に形成されている。透明導電膜２２の一方側の端縁部と、他方側の端縁部とのそれぞれには、透明導電膜２２の端辺に沿って延びる線条の端子電極２３ａ、２３ｂが電気的に接続されている。この端子電極２３ａ、２３ｂは、透明導電膜２２に電圧を印加するための電極である。
【００４０】
端子電極２３ａ、２３ｂは、透明である必要は必ずしもなく、例えば銀ペーストなどの導電性ペーストを用いて形成することができる。
【００４１】
透明導電膜２２と窓板本体１０とは、粘接着剤層２４により粘着または接着している。粘接着剤層２４は、透明導電膜２２と窓板本体１０とを粘着または接着できるものであれば特に限定されないが、高い耐候性及び耐熱性を有するものであることが好ましい。具体的には、粘接着剤層２４は、例えば、シリコン樹脂などにより形成することができる。
【００４２】
本実施形態においては、粘接着剤層２４は、窓板本体１０の熱伝導率よりも低い熱伝導率を有している。
【００４３】
粘接着剤層２４の厚みは、例えば、１０μｍ〜１００μｍ程度とすることができる。
【００４４】
以上説明したように、本実施形態では、透明導電膜２２が窓板本体１０の第１の主面１０ａを覆うように形成されている。このため、透明導電膜２２に通電して透明導電膜２２を発熱させることにより、自動車用窓板１の全体が高い均一性で加熱され、窓板本体１０の一部の温度が高くなりすぎることがない。従って、本実施形態では、窓板本体１０が熱変性し難い。すなわち、本実施形態の自動車用窓板１は、軽量であり、効果的に結露を抑制でき、かつ、高い耐久性を有する。
【００４５】
さらに本実施形態では、透明導電膜２２と窓板本体１０との間に粘接着剤層２４が介在している。このため、透明導電膜２２の熱が窓板本体１０に伝わり難くなる。よって、窓板本体１０の温度上昇をより効果的に抑制することができる。従って、窓板本体１０の熱変性をより効果的に抑制することができる。窓板本体１０の熱変性をさらに効果的に抑制する観点からは、粘接着剤層２４の熱伝導率が、窓板本体１０の熱伝導率よりも低いことが好ましい。
【００４６】
また、粘接着剤層２４が設けられているため、透明導電膜２２の熱が窓板本体１０側に伝達しにくく、透明導電膜２２の熱は、効率的にガラスシート２１に伝達する。このため、ガラスシート２１が迅速に加熱される。従って、高い結露抑制機能を実現することができる。また、ガラスシート２１の加熱に要する熱量を小さくすることができる。従って、結露抑制のエネルギー効率を向上することができる。
【００４７】
特に、本実施形態では、ガラスシート２１は、膜厚が５０μｍ〜１００μｍの範囲内にある薄いものであるため、より高い結露抑制機能と、エネルギー効率を実現することができる。
【００４８】
また、透明導電膜２２と窓板本体１０との間に、粘接着剤層２４が介在しているため、透明導電膜２２と窓板本体１０との間に熱膨張率の差がある場合であっても、粘接着剤層２４の弾性により、透明導電膜２２が窓板本体１０から剥がれることが効果的に抑制される。この観点からは、粘接着剤層２４は、窓板本体１０よりも低い弾性率を有するものであることが好ましい。
【００４９】
また、本実施形態では、ガラスシート２１が設けられているため、自動車用窓板１の表面硬度、耐薬品性、ガスバリア性、耐摩耗性、表面平滑性等を向上することができる。
【００５０】
また、本実施形態では、透明導電膜２２が、ＩＴＯなどの透明導電性酸化物により形成されている。このため、透明導電膜２２は、紫外線吸収能、熱線吸収能及び電磁波遮蔽能を有する。従って、本実施形態の自動車用窓板１を用いることにより、車内への紫外線や熱線、電磁波の進入を抑制することができる。
【００５１】
以下、本発明を実施した好ましい形態の他の例について説明する。以下の説明において、上記第１の実施形態と実質的に共通の機能を有する部材を共通の符号で参照し、説明を省略する。
【００５２】
（第２の実施形態）
図３は、第２の実施形態に係る自動車用窓板の略図的断面図である。
【００５３】
上記第１の実施形態では、窓板本体１０の第２の主面１０ｂが露出している例について説明した。但し、本発明は、この構成に限定されない。例えば、図３に示すように、窓板本体１０の第２の主面１０ｂ上に、第２の主面１０ｂを覆うようにガラスシート３１を粘着または接着してもよい。このようにすることにより、自動車用窓板の表面硬度、耐薬品性、ガスバリア性、耐摩耗性、表面平滑性等をさらに向上することができる。
【００５４】
（第３の実施形態）
図４は、第３の実施形態に係る自動車用窓板の略図的断面図である。
【００５５】
上記第１の実施形態では、結露抑制機構２０が窓板本体１０の第１の主面１０ａの上にのみ設けられている場合について説明した。但し、本発明は、この構成に限定されない。例えば、図４に示すように、窓板本体１０の第１及び第２の主面１０ａ、１０ｂのそれぞれの上に、結露抑制機構２０ａ、２０ｂを設けてもよい。なお、本実施形態の結露抑制機構２０ａ、２０ｂは、上記第１の実施形態の結露抑制機構２０と実質的に同様の構成を有するものである。
【００５６】
（第４の実施形態）
図５は、第４の実施形態に係る自動車用窓板の略図的断面図である。
【００５７】
上記第１の実施形態では、粘接着剤層２４により結露抑制機構２０が窓板本体１０に粘着または接着している例について説明した。但し、本発明は、この構成に限定されない。例えば、ガラスシートは、必ずしも必須ではなく、図５に示すように、透明導電膜２２を窓板本体１０の第１の主面１０ａ上に直接形成してもよい。
【符号の説明】
【００５８】
１…自動車用窓板
１０…窓板本体
１０ａ…窓板本体の第１の主面
１０ｂ…窓板本体の第２の主面
２０、２０ａ、２０ｂ…結露抑制機構
２１，３１…ガラスシート
２１ａ…ガラスシートの第１の表面
２１ｂ…ガラスシートの第２の表面
２２…透明導電膜
２３ａ、２３ｂ…端子電極
２４…粘接着剤層
【図１】
0005407958.tif 000002
【図２】
0005407958.tif 000003
【図３】
0005407958.tif 000004
【図４】
0005407958.tif 000005
【図５】
0005407958.tif 000006